(57)【要約】【課題】      釣り糸において、マルチフィラメント糸を用いつつ、上記の糸の旋回を抑制して、釣竿のガイドへ絡むといった使い辛さを排除する。【解決手段】  本願発明では、複数のマルチフィラメント糸を有し、下撚りと上撚りとの撚数の比の２倍の数値を、撚り合わせるマルチフィラメント糸の数で除した値が、１．２以上２．５以下となるように、上記のマルチフィラメント糸を諸撚りしたことを特徴とする釣り糸を提供する。これによって、撚戻りを原因とするガイドへの釣り糸の絡みを抑制した。【選択図】          なし【特許請求の範囲】
【請求項１】
複数のマルチフィラメント糸を有し、
下撚りと上撚りとの撚数の比の２倍の数値を、撚り合わせるマルチフィラメント糸の数で除した値が、１．２以上２．５以下となるように、上記のマルチフィラメント糸を諸撚りしたことを特徴とする釣り糸。
【請求項２】
同一の素材によって形成された２本のマルチフィラメント糸を有し、
両マルチフィラメント糸を、下撚りと上撚りの撚数の比が１．２以上２．５以下となるように、諸撚りしたことを特徴とする釣り糸。
【請求項３】
３本のマルチフィラメント糸を諸撚りしたことを特徴とする請求項１記載の釣り糸。
【請求項４】
４本のマルチフィラメント糸を諸撚りしたことを特徴とする請求項１記載の釣り糸。
【請求項５】
撚り合わされる各マルチフイラメント糸は、ポリアリレート又は超高分子ポリエチレン又はアラミドを主成分とする請求項１乃至４の何れかに記載の釣り糸。
【請求項６】
上記の両マルチフィラメント糸は、ポリアリレートを主成分とする請求項２記載の釣り糸。
【請求項７】
撚り合わされる各マルチフィラメント糸は、下撚り数を１ｍ当たり１５０回以上１０００回以下とし、引張強度５ｇ／ｄ以上、引張伸度２０％以下とし、結節強度２ｇ／ｄ以上、結節伸度１０％以下とする請求項１乃至６の何れかに記載の釣り糸。
【請求項８】
上記の両マルチフィラメント糸は、下撚り数を１ｍ当たり２５０回以上５５０回以下とし、引張強度２０ｇ／ｄ以上、引張伸度５％以下とし、結節強度６ｇ／ｄ以上、結節伸度２．５％以下とする請求項２又は６記載の釣り糸。
【請求項９】
下撚りと上撚りとの撚数の比の２倍の数値を、撚り合せるマルチフィラメント糸の数で除した値が、１．２以上２．５以下となるよう、複数のマルチフィラメント糸を諸撚りすることを特徴とする釣り糸の製造方法。
【請求項１０】
同一の素材によって形成された２本のマルチフィラメント糸を、下撚りと上撚りの撚数の比が１．２以上２．５以下となるように、諸撚りすることを特徴とする釣り糸の製造方法。
【発明の詳細な説明】
【技術分野】
【０００１】
本願発明は、釣り糸及びその製造方法に関するものである。
【背景技術】
【０００２】
一般に、釣り糸に要求される特性として、軽量であり、高強力であること、及びこの特性が長く維持されることが挙げられる。
釣り糸として、従来より広く使われているナイロンモノフィラメントの弱点である、上記の高強力について、これを満足する目的で、芯糸に鞘糸を巻きつけるカバリング糸が種々提案されている。
例えば、このような高強力を満足させた上で、生産性を低下させず、また、釣り糸の耐磨耗性能も低下させないものを安価に提供するという目的で、特許文献１に見られる釣り糸が提案されている。
【０００３】
この釣り糸は、芯糸に合成繊維マルチフィラメント糸条を配し、その周りに鞘糸として合成繊維マルチフィラメント撚糸を巻きつけてなるカバリング糸であって、芯糸と鞘糸の成す角度と鞘糸の撚り角度との差を２５°以下としたものである。
このような構成を採ることによって、この発明は、破断強度及び結節強度に優れ、低破断伸度であるといった機械的特性に優れ、且つ、耐磨耗性にも優れた釣り糸を提供し得たとしている。
【０００４】
【特許文献１】特開平１１−１０３７３７号公報
【０００５】
しかし、マルチフィラメント（撚糸）を用いて高強力を得ることと引き換えに、このような撚りを掛けた糸を用いた釣りに際して、糸が旋回して、釣竿のガイドに絡むといった事態を頻発するものとなっている。
この他、本願の発明者は、上記の発明で効果とする引張強度に満足するものではなく、その更なる向上を求めた。
【発明の開示】
【発明が解決しようとする課題】
【０００６】
本願発明は、上記の問題点を鑑みて、マルチフィラメント糸を用いつつ、上記の糸の旋回を抑制して、釣竿のガイドへ絡むといった使い辛さを排除した釣り糸及びその製造方法を提供しようとするものである。
【課題を解決するための手段】
【０００７】
本願第１の発明は、上記の問題点を鑑みて、複数のマルチフィラメント糸を有し、下撚りと上撚りとの撚数の比の２倍の数値を撚り合わせるマルチフィラメント糸の数で除した値が、１．２以上２．５以下となるように、上記のマルチフィラメント糸を諸撚りしたことを特徴とする釣り糸を提供する。
諸撚りとは、糸１本又は２本以上引き揃えて撚りを加え（下撚り）、これを２本以上引き揃えて下撚りと反対方向に撚り（上撚り）を掛けることをいう（諸撚り糸とは、２本以上の糸を引き揃えて、下撚りと反対方向に撚り合わせた糸をいう。／ＪＩＳ用語）。一般に双撚りとも呼ばれる。
【０００８】
また、上記の問題点を鑑みて、本願第２の発明は、同一の素材によって形成された２本のマルチフィラメント糸を有し、両マルチフィラメント糸を、下撚りと上撚りの撚数の比が１．２以上２．５以下となるように、諸撚りしたことを特徴とする釣り糸を提供する。
【０００９】
本願第３の発明は、上記本願第１の発明にあって、３本のマルチフィラメント糸を諸撚りしたことを特徴とする釣り糸を提供する。
【００１０】
本願第４の発明は、上記本願第１の発明にあって、４本のマルチフィラメント糸を諸撚りしたことを特徴とする釣り糸を提供する。
【００１１】
本願第５の発明では、上記本願第１乃至４の何れかの発明にあって、撚り合わされる各マルチフイラメント糸が、ポリアリレート又は超高分子ポリエチレン又はアラミドを主成分とするものである釣り糸を提供する。
【００１２】
また、本願第６の発明では、上記本願第２の発明にあって、上記の両マルチフィラメント糸は、ポリアリレートを主成分とする釣り糸を提供する。
【００１３】
本願第７の発明では、上記本願第１乃至６の何れかの発明にあって、撚り合わされる各マルチフィラメント糸が、下撚り数を１ｍ当たり１５０回以上１０００回以下とし、引張強度５ｇ／ｄ（グラム／デニール）以上、引張伸度２０％以下とし、結節強度２ｇ／ｄ以上、結節伸度１０％以下とする釣り糸を提供する。
【００１４】
本願第８の発明では、上記本願第２又は６の発明にあって、上記の両マルチフィラメント糸が、下撚り数を１ｍ当たり２５０回以上５５０回以下とし、引張強度２０ｇ／ｄ以上、引張伸度５％以下とし、結節強度６ｇ／ｄ以上、結節伸度２．５％以下とする釣り糸を提供する。
【００１５】
本願第９の発明では、下撚りと上撚りとの撚数の比の２倍の数値を撚り合せるマルチフィラメント糸の数で除した値が、１．２以上２．５以下となるよう、複数のマルチフィラメント糸を諸撚りすることを特徴とする釣り糸の製造方法を提供する。
【００１６】
本願第１０の発明では、同一の素材によって形成された２本のマルチフィラメント糸を、下撚りと上撚りの撚数の比が１．２以上２．５以下となるように、諸撚りすることを特徴とする釣り糸の製造方法を提供する。
【００１７】
上記のマルチフィラメント糸の夫々には、従来周知の方法で製造した（下撚りされた）ものを用いる。
マルチフィラメント糸の夫々の素材は、ポリアリレート１００％とするのが好ましい。但し、ポリアリレートに代えて、ＰＥ又はポリアラミドを採用することが可能であり、また、アラミドやポリエステル（ＰＥＴ／ポリエチレンテレフタレート）も使用可能である。この他、超高分子ＰＥ（超高分子ポリエチレン）を採用することが可能である。超高分子ＰＥとしては、分子量４０万以上５００万以下のものを採用するのが好ましく、分子量１００万以上５００万以下のものを採用するのがより好ましい。上記の超高分子ＰＥとして、分子量１５０万以上４５０万以下のものを採用するのが最も好ましい。
また、超高分子ＰＥは、比重が海水（海水比重１．０２３）より軽い（比重０．９７）ので、上物用の釣り糸としては、このような素材を採用するのが好ましい。
上記のアラミドには、パラ型アラミド繊維を採用することができる。ポリアリレート及びアラミドは、比重が１．４１と海水の比重より大きいので、特に底物釣りに適する。
【００１８】
そして、２本のマルチフィラメント糸を従来周知の方法にて、諸撚りする（上撚りする）。ここでは、下撚り（の方向）をＺ撚りとし、上撚り（の方向）をＳ撚りとする。但し、下撚りをＳ撚りとし、上撚りをＺ撚りとしてもよい。上撚りと下撚りのより方向が逆となるものであれば、上記の何れでもよいのである。
下撚りの数は、１５０Ｔ／ｍ（１ｍ当たり１５０回）〜１０００Ｔ／ｍとするのが好ましく、１５０Ｔ／ｍ〜９３０Ｔ／ｍとするのがより好ましい。また、１５０Ｔ／ｍ〜８６０Ｔ／ｍとするのがより好ましく、１５０Ｔ／ｍ〜６００Ｔ／ｍとするのが更に好ましく、１５０Ｔ／ｍ〜５５０Ｔ／ｍとするのがまた更に好ましい。また１８０Ｔ／ｍ以上とするのが好ましく、特に、２５０〜５５０Ｔ／ｍとするのが好ましく、２５０〜５００Ｔ／ｍとするのが最も好ましい。１５０Ｔ／ｍ未満では、引き揃えに近い状態となり、単糸バラケが生じたり、扁平状となるなど、好ましくない。また、１０００Ｔ／ｍを超えると、撚りによる歪が大きくなり、強力低下を起こし、好ましくない。この歪による弾性低下は、ポリアリレートを用いた場合、厳密には、６００Ｔ／ｍを超えるとある程度生じるのであるが、１０００Ｔ／ｍを超えると、弾性低下が著しくなり問題となる。具体的には、撚糸加工時断糸のトラブルが発生し、加工性及び物性低下の問題が生じる。
特に下撚り数を６５０Ｔ／ｍ以下とすることによって、引張強度を２４ｇ／ｄ以上確保することができる。
そして、下撚りと上撚りの撚数の比は、１．２以上２．５以下（上撚り数１に対する下撚り数）とする。好ましくは、下撚りと上撚りの撚数の比は、１．３〜２．２とする。最も好ましくは、下撚りと上撚りの撚数の比は、１．４〜２．２とする。
当該撚数の比が１．２未満になると、下撚りが強くなり撚り戻りが生じる。逆に、当該撚数の比が２．５を超えると、上撚りが強くなり、上記と逆方向に撚り戻りが生じる。従って、下撚りと上撚りの撚数の比は、上記の通りとするのが好ましく、特に１．３以上、特に１．４以上２．２以下とするのが好ましい。
【００１９】
また、上記において、諸撚りするフィラメント糸は、２本としたが、３本以上のマルチフィラメント糸を諸撚りしても、同様の効果を得ることができる。具体的には、２本〜１６本のマルチフィラメント糸を諸撚りして、本願発明に係る釣り糸を形成することができる。特に、諸撚りするマルチフィラメント糸は２〜１０本とするのが好ましい。とりわけ、２本〜８本のマルチフィラメント糸を諸撚りするのが好ましい。
上記２本のマルチフィラメントを諸撚りする場合の下撚りと上撚りの撚数の比の条件について、３本以上の場合を含めて（２子諸撚りの場合と３子以上撚り合わせる場合とを含めて）一般化すると、下撚りと上撚りとの撚数の比の２倍の数値を撚り合わせるマルチフィラメント糸の数で除した値（以下必要に応じて換算値と呼ぶ。）が、１．２以上２．５以下となるように諸撚りするものとする。２本を撚る場合は、２倍の数値を撚り合わせる糸の本数２で割る（×２÷２）ので、そのまま下撚りと上撚りとの撚数の比を換算値として、上記の範囲内に収まるものとする（上記の２本のマルチフィラメントを撚る場合について記した通りである）。一方、例えば、３本の場合、下撚りと上撚りとの撚数の比を２倍した値を３で除した数値が、換算値として上記の１．２〜２．５の範囲に入っていることが必要である。また、４本の場合、下撚りと上撚りとの撚数の比を２倍した値を４で除した数値が、換算値として上記の１．２〜２．５の範囲に入っていることが必要である。５本以上撚った場合についても同様である。
【００２０】
上記のフィラメント間の結合の補強、及び、釣り糸に着色を施す場合、上記諸撚り後のフィラメント表面に樹脂を被覆（コーティング）することによって行う。この樹脂による被覆は、ディップコーティング（浸漬）或いは樹脂が塗られたローラ間に糸を通すことによって、行うことができる。
被覆樹脂には、フッ素系樹脂、軟質塩化ビニル、不飽和ポリエステル、ポリウレタンを採用することができる。また、変性ポリプロピレン、具体的には、塩素化ポリプロピレンを、被覆樹脂に採用することもできる。この被覆樹脂は、顔料又は染料を分散又は溶解することにより着色することができる。また、当該着色後に上記樹脂被覆すること、即ち、着色と樹脂被覆とを別々にすることもできる。
樹脂コーティングは、上記色付けとフィラメント間の接合の補強を目的として行われる。
被覆樹脂について、具体的には、上記のフッ素系樹脂としては、分子中にフッ素原子を含むものであって、ポリビニリデンフルオライト、ポリテトラフルオロエチレン、ポリビニルフルオライト、ポリクロロトリフルオロエチレン、或いはこれらの共重合体を、Ｎ−メチル−２−ピロリドンといった溶剤で溶解せしめたものを、また、軟質塩化ビニル樹脂としては、有機溶媒に溶解したものを、同様にポリウレタン樹脂としては、有機溶媒に溶解したものを採用する。溶液中の樹脂の濃度としては、０．１〜３０重量％の範囲とする。０．１重量％以下では、十分な着色や接合の補強の効果は得られず、また、３０重量％以上では、溶液粘度が高くなり効果が平衡状態となり、むしろ効果が低下し、経済的にみても好ましくない。上記の濃度範囲とすることによって、適切に、フィラメント間に樹脂が侵入し、良好な上記の効果を得ることができる。
【００２１】
ポリアリレートについては、上記の樹脂被覆後、釣り糸を周知の乾熱風処理機を通すことにて、加熱処理して撚りを固定させ且つ乾燥させて、完成する。尚、上記の乾燥後、必要に応じて、仕上剤による仕上げを行うのが好ましい。仕上げ後、釣り糸を周知の引取機へ通した後、周知の巻取機にて巻き取る。
上記の樹脂の被覆において、ディップコーティングによる場合、被覆樹脂を収容した樹脂槽の液面にローラを配設し、ローラにより糸を樹脂内に潜らせるものとすればよい。また、釣り糸１００重量部に対して、５〜４０重量部、好ましくは１０〜３０重量部、最も好ましくは２５重量部の、樹脂を付与する。
上記の乾熱風処理機による処理温度での処理温度は、摂氏１００度から、被覆に用いる樹脂の融点より２０度を超えない温度とするのが好ましい。
通常は、上記の乾熱風処理機による処理温度は、摂氏１００〜２５０度とするのが好ましい。特に、摂氏１２０度から摂氏１８０度とするのが好ましい。塩素化ポリプロピレンを被覆樹脂に採用する場合、特に摂氏１００〜１５０度とするのが好ましく、摂氏１２０〜１４０度に加熱するのがより好ましく、摂氏１２０〜１３０度に加熱するのが更に好ましい。尚、塩素化ポリプロピレンを用いた場合、加熱温度を摂氏１５０度以上とすると、硬化するので好ましくない。
被覆樹脂中に、染料又は顔料を含有させる場合、光安定剤も含有するものとするのが好ましい。但し、光安定剤を含有させずに実施することも可能である。上記の光安定剤には、ヒンダードアミン系光安定剤やベンゾトリアゾール系紫外線吸収剤、ベンゾフェノン系紫外線吸収剤を採用することができる。
上記の仕上げは、フッ素系、シリコーン系、ウレタン系水性高分子或いは鉱物油を釣り糸の表面に施す、釣り糸の表面処理である。このような表面処理を行うことにより、釣り糸の表面の滑り、光沢、手触りの良さを向上することができる。
【００２２】
上記において、乾熱風処理機を用いるものとしたが、このような熱風乾燥によらず、乾熱処理を行うこともできる。この乾熱処理（焼付け）は、樹脂付着後、１５０℃〜２５０℃、好ましくは、１５０℃〜２００℃の乾熱にて樹脂を焼き付ける処理である。
このような焼付け処理は、ポリアリレートをはじめ、超高分子ＰＥや、アラミド、ポリエステルといった、ポリアリレート以外の素材を使用する場合についても採用することができる。
また、上記において、諸撚りするマルチフィラメント糸同士は、何れも同一の素材とするのが好ましい。
【００２３】
但し、例えば、撚り合わせるフィラメントを、アラミドにて形成されたものと、ポリアリレートにて形成されたものとを組み合わせたり、或いはポリエステルにて形成されたものとポリアリレートにて形成されたものと組み合わせたり、ポリエステルで形成されたフィラメントと超高分子ＰＥでできたフィラメントとを組み合わせたりすることも可能である。例えば海水よりも比重の重い素材でできたフィラメントと軽い素材でできたフィラメントとを組み合わせることによって（撚り合わされるマルチフィラメント糸の少なくとも１本は、海水より比重の重たい素材を主成分とし、上記のマルチフィラメント糸の残りの少なくとも１本は、海水より比重の軽い素材を主成分とすることによって）、釣り糸を浮上も沈降もせずに水中にて漂う状態（急速に沈降しない状態）とすることができ、このような状態をベースに（獲得した上で）、錘や仕掛の選択によって、釣り糸や仕掛について正確に所望の沈降状態や沈降速度を得ることができるのである。特にポリアリレートのフィラメントと超高分子ＰＥのフィラメントとを同数撚り合せた釣り糸は、比重１．１９と海水比重に近いものであるため、上記の海水に対する浮遊状態を得るのに適する。また、ポリエステルのフィラメントと超高分子ＰＥのフィラメントとを同数撚り合せた釣り糸も、比重１．１８と海水比重に近いものであるため、同様に、上記の海水に対する浮遊状態を得るのに適する。
【発明の効果】
【００２４】
本願の各発明は、マルチフィラメント糸（撚糸）を採用する釣り糸を用いて釣りを行うに際し、糸の旋回を抑制して、釣竿のガイドへ絡むといった使い辛さを大幅に低減した。即ち、撚戻りを原因とするガイドへの釣り糸の絡みを抑制した。
また、特に、ポリアリレート又は超高分子ポリエチレンを主成分とするマルチフィラメント糸を用いて、高強力を得たものであり、その上で上記の効果を得ることができる。
【実施例】
【００２５】
以下、本願発明の実施例について説明する。表１に、実施例１〜６の６つの実施例と、比較例１〜５の５つの比較例を示す。
【００２６】
この表１に示す実施例及び比較例において、諸撚りする糸は２本である。
諸撚りする糸には、実施例と比較例の何れも、５００デニール（総デニール）であり、ポリアリレート（ベクトラン  ＨＴ２２０Ｔ  ４０／ベクトラン／登録商標／株式会社クラレ／東京都千代田区大手町１−１−３）１００％のマルチフィラメントを採用した。そして、下撚り（の方向）をＳ撚りとし、上撚り（の方向）をＺ撚りとした。
実施例１〜５について、コーティングする樹脂にはＰＰ（塩素化ポリプロピレン）プライマーを採用し、被覆方法はディップコーティングとし、釣り糸１００重量部に対して２５重量部の樹脂で被覆した。熱処理温度は、摂氏１２０度である。実施例６については、コーティングする樹脂に水性ポリウレタン樹脂（ＤＩＣ（大日本インキ化学工業株式会社／東京都板橋区坂下３丁目３５番５８号）製  商品名ハイドランＨＷ−３３３）を採用し、釣り糸１００重量部に対して１２重量部の樹脂で被覆した。
引張強力、引張伸度、結節強力及び結節伸度の測定方法は、ＪＩＳ  Ｌ  １０１３−1981に基く。
撚戻りについては、自重で垂らした釣り糸を指で扱く（人差し指と親指とで糸を摘み、釣り糸に対して真っ直ぐ指を下方に滑らせる）ことによって、指を離した後、釣り糸の回転を目視によって確認した。その結果、釣り糸が１回転を超える回数回ったものは×とし、１回転を超えないもの（３６０度以内）のものを○とした。
【００２７】
【表１】
2006129863.tif 000002
【００２８】
上記の表１に示す通り、上下撚り数の比（換算値）が、０．６の比較例１、０．７の比較例２、１．０の比較例３は、夫々１回（３６０度）を超える回転（撚戻り）が生じた。また、上下の撚り数の比が２．７の比較例４、及び、諸撚りを行わない１本の５００デニールのマルチフィラメントである比較例５についても、比較例１〜３と逆方向に、撚戻りが生じた。
一方、上下撚り数の比が、１．４の実施例１（下撚り数２７０Ｔ／ｍ、上撚り数２００Ｔ／ｍ）、同様に１．４の実施例２（下撚り数３５５Ｔ／ｍ、上撚り数２６０Ｔ／ｍ）、同様に１．４の実施例３（下撚り数２８０Ｔ／ｍ、上撚り数２００Ｔ／ｍ）、２の実施例４（下撚り数２８０Ｔ／ｍ、上撚り数１４０Ｔ／ｍ）、２．２の実施例５（下撚り数５４０Ｔ／ｍ、上撚り数２５０Ｔ／ｍ）、１．４の実施例６（下撚り数４０８Ｔ／ｍ、上撚り数３００Ｔ／ｍ）については、何れも、撚戻りによる回転は、１回転以内であった。
【００２９】
また、引張強力について、実施例１では１４．０２Ｋｇ（引張強度２８．０ｇ／ｄ）、実施例２では１３．２９Ｋｇ（引張強度２６．６ｇ／ｄ）、実施例３では１３．８８Ｋｇ（引張強度２７．８ｇ／ｄ）、実施例４では１３．９０Ｋｇ（引張強度２７．８ｇ／ｄ）、実施例５では１２．５７Ｋｇ（引張強度２５．１ｇ／ｄ）と、実施例６では１３．８０Ｋｇ（引張強度２７．６ｇ／ｄ）と、引張伸度について、実施例１では４．１２％、実施例２では３．７３％、実施例３では３．８６％、実施例４では３．８５％、実施例５では３．６６％、実施例６では４．０２％と、更に、結節伸度について、実施例１では１．６６％、実施例２では１．６２％、実施例３では１．６５％、実施例４では１．５２％、実施例５では１．８９％、実施例６では１．７２％と、比較例と大差ないものであるが、結節強力については、実施例１では３．９２Ｋｇ（結節強度７．８ｇ／ｄ）、実施例２では３．７５Ｋｇ（結節強度７．５ｇ／ｄ）、実施例３では３．８９Ｋｇ（結節強度７．８ｇ／ｄ）、実施例４では３．８５Ｋｇ（結節強度７．７ｇ／ｄ）、実施例５では３．８２Ｋｇ（結節強度７．６ｇ／ｄ）、実施例６では３．９５Ｋｇ（結節強度７．９ｇ／ｄ）と、何れも３．７Ｋｇを超えるものである。
上記の引張強度について、上記の実施例では何れも、２５ｇ／ｄを超えるものである。この引張強度について、前述の特許文献１（特開平１１−１０３７３７号）の破断強度に相当する。この特許文献１に示された実施例１〜５では、破断強度（引張強度）何れも、２４ｇ／ｄを超えないものであり、この特許文献１の発明に対して、本願発明の破断強度は著しく向上していることが分かる。
【００３０】
次に他の実施例及び比較例について説明する。表２にその実施例７〜２４の１８種の実施例を示し、表３にその比較例６〜４１の３６種の比較例を示す。
表４に実施例２５〜３６の１２種の実施例と、比較例４２〜４４の３種の比較例を示す。
【００３１】
【表２】
2006129863.tif 000003
【００３２】
【表３】
2006129863.tif 000004
【００３３】
【表４】
2006129863.tif 000005
【００３４】
表２及び表３に示す実施例及び比較例の何れも、１本の釣り糸を構成する個々のマルチフィラメント糸について、２００デニールのものを採用した。また、表２及び表３に示す実施例及び比較例において、１本の釣り糸を構成する複数のマルチフィラメント糸は全て同じ素材のものである。
表２及び表３に示す実施例及び比較例は、全て、１本の釣り糸を構成する個々のマルチフィラメント糸について、２００デニールとしたが、表４に示す実施例では、２００デニール以外のものもある（実施例２５〜２８、実施例３０及び実施例３１）。
【００３５】
上記表２〜表４に示す実施例及び比較例は、何れも、ディップコーティングにより着色した後１２０℃で熱風乾燥させ、ディップコーティングにより樹脂被覆を行った。被覆に用いる樹脂には、ＰＰプイマー（ポリプロピレン・プライマー／商品名／久保孝ペイント株式会社／大阪市東淀川区西淡路３丁目１５番２７号）を採用した。このＰＰプライマーを固形分（樹脂成分）１０重量パーセントに調整して（樹脂５％の製品と樹脂１０％の製品とを混合して調整を行った。尚、全体を１００重量％とする。）、上記釣り糸のディプコーティングに用いた。
この樹脂被覆後、１８０℃で乾熱処理、即ち焼付け（被覆した樹脂の焼付け）を行った。そして、オイルを付けて（オイリングして）仕上げた。当該オイリング後、１２０℃にて乾燥させ、釣り糸の巻き取りを行った。
尚、上記の着色工程後、必要に応じて（製品の用途によって）、マーキングを行う。マーキングは、所定長さ毎に釣り糸にマークを付するものである（タナの深さを正確に把握したいとき、釣り糸の上記マークを読むことによって知ることができる）。この実施例では、当該マーキングを行った。
また、表２〜表４の各項目の試験内容（試験方法）については、上記表１に示す場合と同様である。また、表２〜表４には示していないが、上記の下撚りと上撚りの方向（Ｓ，Ｚ）についても、表１に示すものと同様（下撚Ｓ、上撚Ｚ）である。
尚、表１では上下の撚数の比（撚比）がそのまま換算値となるが、表２〜表４では別途換算値の項目を設けた。
【００３６】
実施例７〜１２（表２）及び比較例６〜１７（表３）は、釣り糸を構成するマルチフィラメント糸に、ポリアリレートを採用した。具体的には、ベクトラン  ＨＴ２２０Ｔ  ４０（以下必要に応じて単にベクトランと呼ぶ。）を採用した。実施例７と比較例６と比較例７は２本の、実施例８と比較例８と比較例９は３本の、実施例９と比較例１０と比較例１１は４本の、実施例１０と比較例１２と比較例１３は５本の、実施例１１と比較例１４と比較例１５は６本の、実施例１２と比較例１６と比較例１７は８本の、ポリアリレート（ベクトラン）のマルチフィラメント糸を引き揃えて撚ったものである。実施例７〜１２及び比較例６〜１７については、何れも比重が１．４１である。
実施例１３〜１８（表２）及び比較例１８〜２９（表３）は、釣り糸を構成するマルチフィラメント糸に、超高分子ＰＥ、具体的にはダイニーマ（登録商標／正式にはダイニーマＳＫ６０／東洋紡績株式会社／大阪市北区堂島浜二丁目２番８号）の、２００ｄ／１９２ｆ（ｆはフィラメント（本数）を示す。即ち、ダイニーマの中で２００デニール／１９２本の素材）を採用した。実施例１３及び比較例１８と比較例１９は２本の、実施例１４及び比較例２０と比較例２１は３本の、実施例１５及び比較例２２と比較例２３は４本の、実施例１６及び比較例２４と比較例２５は５本の、実施例１７及び比較例２６と比較例２７は６本の、実施例１８及び比較例２８と比較例２９は８本の、上記ダイニーマＳＫ６０のマルチフィラメント糸を引き揃えて撚ったものである。実施例１３〜１８及び比較例１８〜２９については、何れも比重が０．９７である。
実施例１９〜２４（表２）及び比較例３０〜４１（表３）は、釣り糸を構成するマルチフィラメント糸に、アラミド、具体的にはテクノーラ  ＨＦＹ  Ｔ−２４０（テクノーラ／登録商標／帝人テクノプロダクツ株式会社／大阪市中央区南本町１−６−７）の、２２０ｄ／６５ｆを採用した。実施例１９及び比較例３０と比較例３１は２本の、実施例２０及び比較例３２と比較例３３は３本の、実施例２１及び比較例３４と比較例３５は４本の、実施例２２及び比較例３６と比較例３７は５本の、実施例２３及び比較例３８と比較例３９は６本の、実施例２４及び比較例４０と比較例４１は８本の、上記テクノーラのマルチフィラメント糸を引き揃えて撚ったものである。実施例１９〜２４及び比較例３０〜４１については、何れも比重が１．４１である。
【００３７】
表２に示す通り、ポリアリレート（ベクトラン）のフィラメント糸を、２本撚って上記の換算値（撚比）を１．６７とする実施例７と、３本撚って換算値を１．５１とする実施例８と、４本撚って上記の換算値を１．７０とする実施例９と、５本撚って換算値を１．７０とする実施例１０と、６本撚って上記の換算値を１．７８とする実施例１１と、８本撚って換算値を１．７０とする実施例１２とは、何れも、撚戻りによる回転数は、１回転以内であった。
これに対して、表３へ示す通り、ポリアリレート（ベクトラン）のフィラメント糸を、２本撚って上記の換算値を１．１５とする比較例６及び換算値を２．５６とする比較例７と、３本撚って換算値を１．０１とする比較例８及び換算値を２．８１とする比較例９と、４本撚って上記の換算値を０．８４とする比較例１０及び換算値を２．５８とする比較例１１と、５本撚って換算値を１．０６とする比較例１２及び換算値を２．６７とする比較例１３と、６本撚って上記の換算値を１．１０とする比較例１４及び換算値を２．５７とする比較例１５と、８本撚って換算値を１．１０とする比較例１６及び換算値を２．５５とする比較例１７とは、何れも、撚戻りによる回転数は、１回転を超えるものであった。
【００３８】
表２に示す通り、ダイニーマＳＫ６０（２００ｄ／１９２ｆ）のフィラメント糸を、２本撚って上記換算値（撚比）を１．６７とする実施例１３と、３本撚って換算値を１．５１とする実施例１４と、４本撚って上記の換算値を１．７０とする実施例１５と、５本撚って換算値を１．７０とする実施例１６と、６本撚って上記の換算値を１．７８とする実施例１７と、８本撚って換算値を１．７０とする実施例１８とは、何れも、撚戻りによる回転数は、１回転以内であった。
これに対して、表３へ示す通り、ダイニーマＳＫ６０（２００ｄ／１９２ｆ）のフィラメント糸を、２本撚って上記の換算値を１．１５とする比較例１８及び換算値を２．７３とする比較例１９と、３本撚って換算値を１．１１とする比較例２０及び換算値を２．６１とする比較例２１と、４本撚って上記の換算値を１．１４とする比較例２２及び換算値を２．５８とする比較例２３と、５本撚って換算値を１．０６とする比較例２４及び換算値を２．６７とする比較例２５と、６本撚って上記の換算値を１．１０とする比較例２６及び換算値を２．５７とする比較例２７と、８本撚って換算値を１．１０とする比較例２８及び換算値を２．５５とする比較例２９とは、何れも、撚戻りによる回転数は、１回転を超えるものであった。
【００３９】
表２に示す通り、テクノーラのフィラメント糸を、２本撚って上記の換算値（撚比）を１．６７とする実施例１９と、３本撚って換算値を１．７０とする実施例２０と、４本撚って上記の換算値を１．７０とする実施例２１と、５本撚って換算値を１．７０とする実施例２２と、６本撚って上記の換算値を１．７８とする実施例２３と、８本撚って換算値を１．７０とする実施例２４とは、何れも、撚戻りによる回転数は、１回転以内であった。
これに対して、表３へ示す通り、テクノーラのフィラメント糸を、２本撚って上記の換算値を１．１０とする比較例３０及び換算値を２．７３とする比較例３１と、３本撚って換算値を１．１１とする比較例３２及び換算値を２．６１とする比較例３３と、４本撚って上記の換算値を１．１４とする比較例３４及び換算値を２．５８とする比較例３５と、５本撚って換算値を１．０６とする比較例３６及び換算値を２．６７とする比較例３７と、６本撚って上記の換算値を１．１０とする比較例３８及び換算値を２．５７とする比較例３９と、８本撚って換算値を１．１０とする比較例４０及び換算値を２．５５とする比較例４１とは、何れも、撚戻りによる回転数は、１回転を超えるものであった。
【００４０】
表４に示す比較例４２〜４４は、前述の通り、何れも１本の釣り糸を構成するフィラメントの夫々に２００デニールものを採用し、当該２本のフィラメントを寄り合わせたものである。但し、既述の実施例や比較例と異なり、下撚りをしていないフィラメント（モノフィラメント）同士を撚ったものである（レイアウトの都合上、これらの撚数を下撚りの項目に記載しているが下撚りの数ではない）。具体的には、比較例４２は、夫々２００デニールの２本のポリアリレート（ベクトラン）のモノフィラメントを撚ったものである。また、比較例４３は、夫々２００デニールの２本のダイニーマＳＫ６０（２００ｄ／１９２ｆ）でできたモノフィラメントを撚ったものである。更に、比較例４４は、夫々２００デニールの２本のテクノーラを撚ったものである。
表４に示す通り、これらの下撚りしていないフィラメントを撚ったもの（比較例４２〜４４）では、何れも、撚戻りによる回転数は、１回転を超えるものであった。
【００４１】
表４に示す実施例２５〜２８は、１５０デニールのポリアリレート（ベクトラン）のマルチフィラメント糸を撚り合わせたものである。具体的には、実施例２５は、何れも１５０デニールの、ポリアリレート（ベクトラン）のマルチフィラメントを２本諸撚りしたものであり（下撚り数６１９Ｔ／ｍ、上撚り数３７０Ｔ／ｍ）、換算値（撚比）を１．６７とする。実施例２６は、何れも１５０デニールの、ポリアリレート（ベクトラン）のマルチフイラメントを３本諸撚りしたものであり（下撚り数４０８Ｔ／ｍ、上撚り数１８２Ｔ／ｍ）、換算値を１．４９とする。実施例２７は、何れも１５０デニールの、ポリアリレート（ベクトラン）のマルチフイラメントを４本諸撚りしたものであり（下撚り数６１９Ｔ／ｍ、上撚り数１８２Ｔ／ｍ）、換算値を１．７０とする。実施例２８は、何れも１５０デニールの、ポリアリレート（ベクトラン）のマルチフイラメントを４本諸撚りしたものであり（下撚り数８５５Ｔ／ｍ、上撚り数２４２Ｔ／ｍ）、換算値を１．７７とする。
【００４２】
表４に示す実施例２９は、何れも２００デニールの、ポリアリレート（ベクトラン）のマルチフイラメント糸を３本諸撚りしたものであり（下撚り数９２１Ｔ／ｍ、上撚り数４２４Ｔ／ｍ）、換算値を１．４５とする。
表４に示す実施例３０は、何れも２５０デニールのポリアリレート（ベクトラン）のマルチフィラメント糸を４本撚り合わせたものであり（下撚り数６１９Ｔ／ｍ、上撚り数１８２Ｔ／ｍ）、換算値を１．７０とする。
表４に示す実施例３１は、１００デニールのポリエステル（ＢＨＴ１１０Ｔ２４／帝人）のマルチフィラメント糸を３本撚り合わせたものであり（下撚り数６１９Ｔ／ｍ、上撚り数２７３Ｔ／ｍ）、換算値を１．５１とする。
【００４３】
表４に示す実施例３２は、２００デニールのポリアリレート（ベクトラン）のマルチフィラメント糸１本と、２００デニールの超高分子ＰＥ（ダイニーマＳＫ６０）のマルチフィラメント糸１本の合計２本を撚り合わせたものであり（下撚り数６１９Ｔ／ｍ、上撚り数３７０Ｔ／ｍ）、換算値を１．６７とする（比重を１．１９とする）。
表４に示す実施例３３は、２００デニールのポリアリレート（ベクトラン）のマルチフィラメント糸２本と、２００デニールの超高分子ＰＥ（ダイニーマＳＫ６０）のマルチフィラメント糸２本の合計４本を撚り合わせたものであり（下撚り数６１９Ｔ／ｍ、上撚り数１８２Ｔ／ｍ）、換算値を１．７０とする（比重を１．１９とする）。
表４に示す実施例３４は、２００デニールのアラミド（テクノーラ）のマルチフィラメント糸２本と、２００デニールのポリアリレート（ベクトラン）のマルチフィラメント糸２本の合計４本を撚り合わせたものであり（下撚り数６９４Ｔ／ｍ、上撚り数２１０Ｔ／ｍ）、換算値を１．６５とする（比重を１．４１とする）。
表４に示す実施例３５は、２００デニールのポリエステル（ＢＨＴ１１０Ｔ２４）のマルチフィラメント糸２本と、２００デニールのポリアリレート（ベクトラン）のマルチフィラメント糸２本の合計４本を撚り合わせたものであり（下撚り数６９４Ｔ／ｍ、上撚り数２１０Ｔ／ｍ）、換算値を１．６５とする（比重を１．４０とする）。詳しくは、１００デニールのポリエステル（ＢＨＴ１１０Ｔ２４）のフィラメント２本を撚り合わせて２００デニールのフィラメント１本とし、このようにして形成した２００デニールのポリエステル（ＢＨＴ１１０Ｔ２４）のフィラメント２本と、２００デニールのポリアリレート（ベクトラン）のフィラメント２本の計４本を寄り合わせた（ポリエステルについては、上記の通り１００デニールのフィラメントを４本用意して、２００デニールのフィラメント２本を形成するものとしたが、ベクトランについては、当初より２００デニールのものを２本用いた）。但し、ポリエステルについて、当初より２００デニールのものを２本用意するものとしても同様の効果が期待できる。
表４に示す実施例３６は、２００デニールのポリエステル（ＢＨＴ１１０Ｔ２４）のマルチフィラメント糸２本と、２００デニールの超高分子ＰＥ（ダイニーマＳＫ６０）のマルチフィラメント糸２本の合計４本を撚り合わせたものであり（下撚り数６９４Ｔ／ｍ、上撚り数２１０Ｔ／ｍ）、換算値を１．６５とする（比重を１．１８とする）。この実施例３６についても、実施例３５と同様、１００デニールのポリエステル（ＢＨＴ１１０Ｔ２４）のフィラメント２本を撚り合わせて２００デニールのフィラメント１本とし、このようにして形成した２００デニールのポリエステル（ＢＨＴ１１０Ｔ２４）のフィラメント２本と、２００デニールの超高分子（ダイニーマＳＫ６０）のフィラメント２本の計４本を寄り合わせた（ポリエステルについては、上記の通り１００デニールのフィラメントを４本用意して、２００デニールのフィラメント２本を形成するものとしたが、ダイニーマＳＫ６０については、当初より２００デニールのものを２本用いた）。但し、この場合も、ポリエステルについて、当初より２００デニールのものを２本用意するものとしても同様の効果が期待できる。
表４へ示す通り、この実施例２５〜３６は、何れも撚戻りによる回転が１回転以内であった。
【００４４】
以上の試験結果について、検討する。
実施例７〜３６において、撚戻りの少ないマルチフィラメント糸を用いた釣り糸を得ていることが分かり、比較例６〜４４に比べて、ガイドへ絡むといった危惧を著しく低減していることが分かる。
例えば、２００デニールのポリアリレート（ベクトラン）のフィラメント糸にて構成した釣り糸同士を比較すると、下撚りを全くしていない２本のポリアリレート（ベクトラン）のフィラメントを撚り合わせた比較例４２（表４）では、１回転を超える撚戻りによる回転が生じているのに対して、２００デニールのポリアリレート（ベクトラン）のマルチフィラメント糸２本について下撚りと上撚りを行いその換算値を１．６７とする実施例７（表２）では、撚戻りによる回転は上述の通り１回転以内に収まり、同じ２００デニールのポリアリレート（ベクトラン）のフィラメント糸２本を使用しながら、ガイドに対する絡み難さの点で、比較例４２に対して実施例７のほうが優れていることが分かる。
【００４５】
同様に、２００デニールの超高分子ＰＥ（ダイニーマＳＫ６０）のフィラメント糸にて構成した釣り糸同士を比較すると、下撚りを全くしていない２本の超高分子ＰＥ（ダイニーマＳＫ６０）のフィラメントを撚り合わせた比較例４３（表４）では、１回転を超える撚戻りによる回転が生じているのに対して、２００デニールの超高分子ＰＥ（ダイニーマＳＫ６０）のマルチフィラメント糸２本について下撚りと上撚りを行いその換算値を１．６７とする実施例１３（表２）では、撚戻りによる回転は１回転以内に収まり、同じ２００デニールの超高分子ＰＥ（ダイニーマＳＫ６０）のフィラメント糸２本を使用しながら、ガイドに対する絡み難さの点で、比較例４３に対して実施例１３のほうが優れていることが分かる。
【００４６】
また、同様に、２００デニールのアラミド（テクノーラ）のフィラメント糸にて構成した釣り糸同士を比較すると、下撚りを全くしていない２本のアラミド（テクノーラ）のフィラメントを撚り合わせた比較例４４（表４）では、１回転を超える撚戻りによる回転が生じているのに対して、２００デニールのアラミド（テクノーラ）のマルチフィラメント糸２本について下撚りと上撚りを行いその換算値を１．６７とする実施例１９（表２）では、撚戻りによる回転は１回転以内に収まり、同じ２００デニールのアラミド（テクノーラ）のフィラメント糸２本を使用しながら、ガイドに対する絡み難さの点で、比較例４４に対して実施例１９のほうが優れていることが分かる。
【００４７】
一方、下撚りと上撚りとを行っているが、何れも、換算値が上記１．２〜２．５の範囲内にない比較例、例えば、２００デニールのポリアリレート（ベクトラン）のフィラメント糸２本について下撚りと上撚りを行い、その換算値を１．１５とする比較例６（表３）とその換算値を２．５６とする比較例７（表３）とについても、撚戻りによる回転は上述の通り１回転を超えるものとなり、これらに対して、同じ２００デニールのポリアリレート（ベクトラン）のフィラメント糸２本を使用しながら、撚戻りによる回転が１回転以内に収まる、換算値１．６７の実施例７（表２）のほうが、ガイドに対する絡み難さの点で、比較例６及び比較例７よりも、優れていることが分かる。
同様に、上述の結果から、２００デニールの超高分子ＰＥ（ダイニーマＳＫ６０）のフィラメント糸２本について下撚りと上撚りを行い、その換算値を１．１５とする比較例１８（表３）とその換算値を２．７３とする比較例１９（表３）に対して、その換算値を１．６７とする実施例１３（表２）のほうが、ガイドに対する絡み難さの点で、優れていることが分かる。
また同様に、２００デニールのアラミド（テクノーラ）のフィラメント糸２本について下撚りと上撚りを行い、その換算値を１．１０とする比較例３０（表３）とその換算値を２．７３とする比較例３１（表３）に対して、その換算値を１．６７とする実施例１９（表２）のほうが、ガイドに対する絡み難さの点で、優れていることが分かる。
【００４８】
前述の通り、２００デニールのポリアリレート（ベクトラン）、超高分子ＰＥ（ダイニーマＳＫ６０）及びアラミド（テクノーラ）のフィラメントを、３本、４本、５本、６本、８本撚り合わせて形成した釣り糸の夫々についても、換算値１．２〜２．５の範囲に収まる実施例は、換算値の上記範囲を外れる（１．２未満或いは２．５を超える）比較例に対して、撚り戻りによる回転数が抑えられており、ガイドに対する絡み難さの点で、優れていることが明白である。
即ち、表２に示す実施例及び表３に示す比較例とを比較すると、表２に示す実施例の何れもが、撚戻りを１回転以内に抑えられているのに対して、表３に示す比較例の何れもが、撚戻りを１回転超えるものとなっており、この結果、換算値が１．２〜２．５の範囲に収まる実施例は、当該換算値の範囲を下回り或いは上回る比較例に対して、撚戻りが小さく、比較例の釣り糸に対して釣竿のガイドへ絡み難いことが確認できる。
【００４９】
次に、表４に示す実施例２５〜３６の上記試験結果について検討する。
上述の実施例２５〜２８の結果から、釣り糸を構成するマルチフィラメント糸をポリアリレート（ベクトラン）とし１５０デニールとして、撚るフィラメントの数を２本、３本、４本としても、撚戻りが生じにくく、釣り糸のガイドに絡み難いという優れた釣り糸であることが確認できる。
また、釣り糸を構成するマルチフィラメント糸をポリアリレート（ベクトラン）とし２００デニールとして、撚るフィラメントの数を３本とし、下撚り数を９２１Ｔ／ｍ、上撚り数を４２４Ｔ／ｍとする（上下の撚り数が表２に示すポリアリレートの実施例と大きく異なる）実施例２９についても、撚戻りが抑えられ、ガイドに絡み難い優れたものであることが確認できる。
２５０デニールのポリアリレート（ベクトラン）のマルチフィラメント糸を４本撚った実施例３０についても、撚戻りが抑えられ、ガイドに絡み難い優れたものであることが確認できる。
１００デニールのポリエステル（ＢＨＴ１１０Ｔ２４）のマルチフィラメント糸を３本撚った実施例３１についても、撚戻りが抑えられ、ガイドに絡み難い優れたものであることが確認できる。
【００５０】
前述の通り、実施例３２〜３６は、釣り糸を構成するマルチフィラメントについて、異なる種類の素材を採用したものであるが、何れも、撚戻りの抑制について優れた結果を得ている。
具体的には、２００デニールのポリアリレート（ベクトラン）のマルチフィラメント糸１本と２００デニールの超高分子ＰＥ（ダイニーマＳＫ６０）のマルチフィラメント糸１本の合計２本を撚り合わせた実施例３２についても、また２００デニールのポリアリレート（ベクトラン）のマルチフィラメント糸２本と２００デニールの超高分子ＰＥ（ダイニーマＳＫ６０）のマルチフィラメント糸２本の合計４本を撚り合わせた実施例３３についても、何れも撚戻りが抑えられ、ガイドに絡み難い優れたものであることが確認できる。
また、２００デニールのアラミド（テクノーラ）のマルチフィラメント糸２本と２００デニールのポリアリレート（ベクトラン）のマルチフィラメント糸２本の合計４本を撚り合わせた実施例３４、２００デニールのポリエステル（ＢＨＴ１１０Ｔ２４）のマルチフィラメント糸２本と２００デニールのポリアリレート（ベクトラン）のマルチフィラメント糸２本の合計４本を撚り合わせた実施例３５、２００デニールのポリエステル（ＢＨＴ１１０Ｔ２４）のマルチフィラメント糸２本と２００デニールの超高分子ＰＥ（ダイニーマＳＫ６０）のマルチフィラメント糸２本の合計４本を撚り合わせた実施例３６の夫々についても、何れも撚戻りが抑えられ、ガイドに絡み難い優れたものであることが確認できる。
【００５１】
また、上記の実施例３２及び実施例３３では、比重１．４１のポリアリレート（ベクトラン）のフィラメントと比重０．９７の超高分子ＰＥ（ダイニーマＳＫ６０）のフィラメントとを撚り合わせることにより、釣り糸の比重を１．１９として、海水中で浮きも沈みもしない、漂う状態（急速に沈降しない状態）を得た。ポリエステル（ＢＨＴ１１０Ｔ２４）のフィラメントと超高分子ＰＥ（ダイニーマＳＫ６０）のフィラメントとを撚り合わせた実施例３６についても、比重１．１８とし、上記の効果を得ている。
【００５２】
更に、引張強度の観点から、検討する。
実施例７は、下撚数を６１９Ｔ／ｍとし（上撚数を３７０Ｔ／ｍとし）、引張強力１０．９６Ｋｇ、引張強度２７．４０ｇ／ｄ、引張伸度７．６３％、結節強力３．０９Ｋｇ、結節強度７．７ｇ／ｄ、結節伸度２．１５％とする。
実施例８は、下撚数を６１９Ｔ／ｍとし（上撚数を２７３Ｔ／ｍとし）、引張強力１５．７２Ｋｇ、引張強度２６．２０ｇ／ｄ、引張伸度４．５６％、結節強力４．６５Ｋｇ、結節強度７．８ｇ／ｄ、結節伸度１．９８％とする。
実施例９は、下撚数を６１９Ｔ／ｍとし（上撚数を１８２Ｔ／ｍとし）、引張強力２０．７４Ｋｇ、引張強度２５．９３ｇ／ｄ、引張伸度４．７４％、結節強力６．５８Ｋｇ、結節強度８．２ｇ／ｄ、結節伸度１．８７％とする。
実施例１０は、下撚数を６９４Ｔ／ｍとし（上撚数を１６３Ｔ／ｍとし）、引張強力２３．３２Ｋｇ、引張強度２３．３２ｇ／ｄ、引張伸度４．３５％、結節強力６．００Ｋｇ、結節強度６．０ｇ／ｄ、結節伸度１．６２％とする。
実施例１１は、下撚数を６９４Ｔ／ｍとし（上撚数を１３０Ｔ／ｍとし）、引張強力２５．９５Ｋｇ、引張強度２１．６３ｇ／ｄ、引張伸度５．７２％、結節強力７．８６Ｋｇ、結節強度６．６ｇ／ｄ、結節伸度３．２２％とする。
実施例１２は、下撚数を６９４Ｔ／ｍとし（上撚数を１０２Ｔ／ｍとし）、引張強力３４．２１Ｋｇ、引張強度２１．３８ｇ／ｄ、引張伸度５．８３％、結節強力９．８５Ｋｇ、結節強度６．２ｇ／ｄ、結節伸度３．０３％とする。
以上のことから、ポリアリレート（ベクトラン）のフィラメントを採用した場合、下撚数が６５０Ｔ／ｍ以下、即ち下撚数が６１９Ｔ／ｍのものについては、引張強度が何れも２５ｇ／ｄ以上あることが分かる。
【００５３】
実施例１３は、下撚数を６１９Ｔ／ｍとし（上撚数を３７０Ｔ／ｍとし）、引張強力１２．２６Ｋｇ、引張強度３０．６５ｇ／ｄ、引張伸度５．８５％、結節強力４．９２Ｋｇ、結節強度１２．３ｇ／ｄ、結節伸度２．６０％とする。
実施例１４は、下撚数を６１９Ｔ／ｍとし（上撚数を２７３Ｔ／ｍとし）、引張強力１７．９３Ｋｇ、引張強度２９．８８ｇ／ｄ、引張伸度５．９２％、結節強力７．５０Ｋｇ、結節強度１２．５ｇ／ｄ、結節伸度２．３５％とする。
実施例１５は、下撚数を６１９Ｔ／ｍとし（上撚数を１８２Ｔ／ｍとし）、引張強力２４．０８Ｋｇ、引張強度３０．１０ｇ／ｄ、引張伸度５．８８％、結節強力９．２０Ｋｇ、結節強度１１．５ｇ／ｄ、結節伸度２．７２％とする。
実施例１６は、下撚数を６９４Ｔ／ｍとし（上撚数を１６３Ｔ／ｍとし）、引張強力２７．５０Ｋｇ、引張強度２７．５０ｇ／ｄ、引張伸度６．７６％、結節強力１１．０３Ｋｇ、結節強度１１．０ｇ／ｄ、結節伸度２．４６％とする。
また、実施例１７は、下撚数を６９４Ｔ／ｍとし（上撚数を１３０Ｔ／ｍとし）、引張強力２８．８０Ｋｇ、引張強度２４．００ｇ／ｄ、引張伸度１０．２２％、結節強力１４．５０Ｋｇ、結節強度１２．１ｇ／ｄ、結節伸度５．７２％とする。
実施例１８は、下撚数を６９４Ｔ／ｍとし（上撚数を１０２Ｔ／ｍとし）、引張強力３７．３０Ｋｇ、引張強度２３．３１ｇ／ｄ、引張伸度９．２２％、結節強力１９．８５Ｋｇ、結節強度１２．４ｇ／ｄ、結節伸度６．２２％とする。
以上のことから、超高分子ＰＥ（ダイニーマＳＫ６０）のフィラメントを採用した場合、下撚数が６５０Ｔ／ｍ以下、即ち下撚数が６１９Ｔ／ｍのものについては、引張強度が何れも２９ｇ／ｄ以上あることが分かる。
【００５４】
実施例１９は、下撚数を６１９Ｔ／ｍとし（上撚数を３７０Ｔ／ｍとし）、引張強力１０．５３Ｋｇ、引張強度２６．３３ｇ／ｄ、引張伸度５．６９％、結節強力２．４０Ｋｇ、結節強度６．０ｇ／ｄ、結節伸度１．８０％とする。
実施例２０は、下撚数を６１９Ｔ／ｍとし（上撚数を２４３Ｔ／ｍとし）、引張強力１６．０１Ｋｇ、引張強度２６．６８ｇ／ｄ、引張伸度４．５４％、結節強力３．７１Ｋｇ、結節強度６．２ｇ／ｄ、結節伸度１．５３％とする。
実施例２１は、下撚数を６１９Ｔ／ｍとし（上撚数を１８２Ｔ／ｍとし）、引張強力２１．００Ｋｇ、引張強度２６．２５ｇ／ｄ、引張伸度４．７７％、結節強力４．６１Ｋｇ、結節強度５．８ｇ／ｄ、結節伸度１．４３％とする。
実施例２２は、下撚数を６９４Ｔ／ｍとし（上撚数を１６３Ｔ／ｍとし）、引張強力２５．０１Ｋｇ、引張強度２５．０１ｇ／ｄ、引張伸度４．３０％、結節強力６．０１Ｋｇ、結節強度６．０ｇ／ｄ、結節伸度１．５４％とする。
実施例２３は、下撚数を６９４Ｔ／ｍとし（上撚数を１３０Ｔ／ｍとし）、引張強力２７．００Ｋｇ、引張強度２２．５０ｇ／ｄ、引張伸度５．１０％、結節強力７．４０Ｋｇ、結節強度６．２ｇ／ｄ、結節伸度２．００％とする。
実施例２４は、下撚数を６９４Ｔ／ｍとし（上撚数を１０２Ｔ／ｍとし）、引張強力３５．４０Ｋｇ、引張強度２２．１３ｇ／ｄ、引張伸度５．４８％、結節強力９．８７Ｋｇ、結節強度６．２ｇ／ｄ、結節伸度２．４６％とする。
以上のことから、アラミド（テクノーラ）のフィラメントを採用した場合、下撚数が６５０Ｔ／ｍ以下、即ち下撚数が６１９Ｔ／ｍのものについては、引張強度が何れも２６ｇ／ｄ以上あることが分かる。
【００５５】
以上のことから、２００デニールのフィラメントにポリアリレート（ベクトラン）、超高分子ＰＥ（ダイニーマＳＫ６０）又はアラミド（テクノーラ）を採用した実施例について、下撚数が６５０Ｔ／ｍ以下の釣り糸のほうが、下撚数が６５０Ｔ／ｍより大きい釣り糸よりも、先行技術（特許文献１）に比して、大きな引張強度を得ていることが分かる。
【００５６】
実施例２５は、下撚数を６１９Ｔ／ｍとし（上撚数を３７０Ｔ／ｍとし）、引張強力７．８９Ｋｇ、引張強度２６．３０ｇ／ｄ、引張伸度４．１９％、結節強力２．０１Ｋｇ、結節強度６．７ｇ／ｄ、結節伸度１．７１％とする。
実施例２６は、下撚数を４０８Ｔ／ｍとし（上撚数を１８２Ｔ／ｍとし）、引張強力１１．７０Ｋｇ、引張強度２６．００ｇ／ｄ、引張伸度４．０３％、結節強力２．６９Ｋｇ、結節強度６．０ｇ／ｄ、結節伸度１．４９％とする。
実施例２７は、下撚数を６１９Ｔ／ｍとし（上撚数を１８２Ｔ／ｍとし）、引張強力１６．６１Ｋｇ、引張強度２７．６９ｇ／ｄ、引張伸度４．６９％、結節強力５．１７Ｋｇ、結節強度８．６ｇ／ｄ、結節伸度１．８２％とする。
実施例２８は、下撚数を８５５Ｔ／ｍとし（上撚数を２４２Ｔ／ｍとし）、引張強力１４．９２Ｋｇ、引張強度２４．８７ｇ／ｄ、引張伸度４．２２％、結節強力３．７５Ｋｇ、結節強度６．２ｇ／ｄ、結節伸度２．３７％とする。
このようなことから、１５０デニールのポリアリレート（ベクトラン）のフィラメントを用いる点で、上記の２００デニールのものと異なるが、この場合も、下撚数が６５０Ｔ／ｍ以下の実施例２５〜２７については、２６ｇ／ｄ以上の引張強度を確保していることが分かる。
【００５７】
実施例２９は、下撚数を９２１Ｔ／ｍとし（上撚数を４２４Ｔ／ｍとし）、引張強力１３．３２Ｋｇ、引張強度２２．２０ｇ／ｄ、引張伸度４．４２％、結節強力３．６５Ｋｇ、結節強度６．１ｇ／ｄ、結節伸度１．７７％とする。
実施例３０は、下撚数を６１９Ｔ／ｍとし（上撚数を１８２Ｔ／ｍとし）、引張強力２５．３０Ｋｇ、引張強度２５．３０ｇ／ｄ、引張伸度４．９０％、結節強力７．３２Ｋｇ、結節強度７．３ｇ／ｄ、結節伸度１．６７％とする。
実施例３１は、下撚数を６１９Ｔ／ｍとし（上撚数を２７３Ｔ／ｍとし）、引張強力２．３９Ｋｇ、引張強度７．９７ｇ／ｄ、引張伸度１７．６０％、結節強力１．１２Ｋｇ、結節強度３．７ｇ／ｄ、結節伸度９．０１％とする。
上記の実施例２９は、２００デニールのポリアリレート（ベクトラン）のマルチフィラメントを用いたものであるが、下撚り数が９２１Ｔ／ｍであり、このため、引張強度については、上記の通り、２２．２０ｇ／ｄにとどまる。
一方、上記の実施例３０は、２５０デニールのポリアリレート（ベクトラン）のマルチフィラメントを用いたものであり、上記の通り、下撚数を６５０Ｔ／ｍ以下とするため、２５．３０ｇ／ｄの引張強度を確保しており、上記の先行技術に対する優位性を示している。
尚、上記の実施例３１は、１００デニールのポリエステル（ＢＨＴ１１０Ｔ２４）のマルチフィラメントを用いたものであるため、下撚数は６１９Ｔ／ｍであるが、引張強度７．９７ｇ／ｄにとどまる。
【００５８】
以上のことからも、フィラメントにポリアリレート（ベクトラン）、超高分子ＰＥ（ダイニーマＳＫ６０）又はアラミド（テクノーラ）を採用した実施例について、下撚数が６５０Ｔ／ｍ以下の釣り糸のほうが、下撚数が６５０Ｔ／ｍより大きい釣り糸よりも、先行技術（特許文献１）に対して、大きな引張強度を得ていることが分かる。また、下撚数が６５０Ｔ／ｍ以下であっても、ポリエステルでは、引張強度が他の上記の実施例に比べて劣ることが分かる。即ち、素材についても、フィラメントにポリアリレート（ベクトラン）、超高分子ＰＥ（ダイニーマＳＫ６０）又はアラミド（テクノーラ）を採用するほうが有利である。
【００５９】
実施例３２は、下撚数を６１９Ｔ／ｍとし（上撚数を３７０Ｔ／ｍとし）、引張強力１２．６８Ｋｇ、引張強度３１．７０ｇ／ｄ、引張伸度５．２９％、結節強力４．００Ｋｇ、結節強度１０．０ｇ／ｄ、結節伸度２．１６％とする。この実施例３２は、前述の通り、２００デニールのポリアリレート（ベクトラン）のマルチフィラメント１本と２００デニールの超高分子ＰＥ（ダイニーマＳＫ６０）のマルチフィラメント１本を寄り合わせたものであり、下撚数が６５０Ｔ／ｍ以下である。
実施例３３は、下撚数を６１９Ｔ／ｍとし（上撚数を１８２Ｔ／ｍとし）、引張強力２４．５２Ｋｇ、引張強度３０．６５ｇ／ｄ、引張伸度５．５４％、結節強力８．２１Ｋｇ、結節強度１０．３ｇ／ｄ、結節伸度２．２２％とする。この実施例３３は、前述の通り、２００デニールのポリアリレート（ベクトラン）のマルチフィラメント２本と２００デニールの超高分子ＰＥ（ダイニーマＳＫ６０）のマルチフィラメント２本を寄り合わせたものであり、下撚数が６５０Ｔ／ｍ以下である。
実施例３４は、下撚数を６９４Ｔ／ｍとし（上撚数を２１０Ｔ／ｍとし）、引張強力２０．５９Ｋｇ、引張強度２５．７４ｇ／ｄ、引張伸度４．１２％、結節強力４．５３Ｋｇ、結節強度５．７ｇ／ｄ、結節伸度１．４３％とする。この実施例３４は、前述の通り、２００デニールのアラミド（テクノーラ）のマルチフィラメント２本と２００デニールのポリアリレート（ベクトラン）のマルチフィラメント２本を寄り合わせたものである。
実施例３５は、下撚数を６９４Ｔ／ｍとし（上撚数を２１０Ｔ／ｍとし）、引張強力１１．９４Ｋｇ、引張強度１４．９３ｇ／ｄ、引張伸度５．５２％、結節強力４．２４Ｋｇ、結節強度５．３ｇ／ｄ、結節伸度２．９２％とする。この実施例３５は、前述の通り、２００デニールのポリエステル（ＢＨＴ１１０Ｔ２４）のマルチフィラメント２本と２００デニールのポリアリレート（ベクトラン）のマルチフィラメント２本を寄り合わせたものである。
実施例３６は、下撚数を６９４Ｔ／ｍとし（上撚数を２１０Ｔ／ｍとし）、引張強力１１．１３Ｋｇ、引張強度１３．９１ｇ／ｄ、引張伸度８．２３％、結節強力５．６３Ｋｇ、結節強度７．０ｇ／ｄ、結節伸度４．８１％とする。この実施例３６は、前述の通り、２００デニールのポリエステル（ＢＨＴ１１０Ｔ２４）のマルチフィラメント２本と２００デニールの超高分子ＰＥ（ダイニーマＳＫ６０）のマルチフィラメント２本を寄り合わせたものである。
【００６０】
上記の通り、下撚数が６５０Ｔ／ｍ以下である実施例３２及び実施例３３は、夫々引張強度を３１．７０ｇ／ｄ及び３０．６５ｇ／ｄとする、即ち何れも引張強度を３０ｇ／ｄ以上とする極めて優れた結果を出している。
以上のことから、ポリアリレート（ベクトラン）、超高分子ＰＥ（ダイニーマＳＫ６０）、アラミド（テクノーラ）、ポリエステル（ＢＨＴ１１０Ｔ２４）のうち異なる２種のフィラメントを選択して撚り合わせても、下撚数を６５０Ｔ／ｍ以下とすることによって、優れた引張強度を得られることが確認できる。